(57)【特許請求の範囲】
【請求項１】
少なくとも２層の一軸配向芳香族ポリエステルフィルムにおいて、芳香族ポリエステルのモノマーユニットの７５モル％以上がエチレンテレフタレートであり、広角Ｘ線回折測定で得られるフィルムＴＤ方向のＰＥＴ結晶（−１０５）面の配向度、フィルム面内遅相軸とフィルムＴＤ方向とのなす角度αおよびフィルム面内遅相軸とフィルムＴＤ方向とのなす角度のばらつきβの関係が下記式（１）、（２）を満たしており、
ｆｃＴＤ（−１０５）≧０．３５  ・・・（１）
（式（１）中、ｆｃＴＤ（−１０５）は、広角Ｘ線回折測定で得られるフィルムＴＤ方向のＰＥＴ結晶（−１０５）面の配向度を表わす）
０≦α＋β≦１５°  ・・・（２）
（式（２）中、αはフィルム面内遅相軸とフィルムＴＤ方向とのなす角度を表わし、エリプソメーターを用いてフィルム両端部についてＭＤ方向に１００ｍｍおきに５点ずつ測定した１０点の平均値で表わされ、βはフィルム面内遅相軸とフィルムＴＤ方向とのなす角度のばらつきを表わし、エリプソメーターを用いてフィルム両端部についてＭＤ方向に１００ｍｍおきに５点ずつ測定した１０点の標準偏差値の３倍で表わされ、「フィルム両端部」とは、フィルム製膜工程におけるテンタークリップ把持部にあたる部分をスリットした後のフィルム両端部を指す）
少なくとも一方の最表層において平均粒径０．８μｍ以上２．５μｍ以下の粒子（Ｉ）を最表層重量を基準として０．０１重量％以上０．１重量％以下の範囲で含有し、かつ平均粒径０．０５μｍ以上０．２μｍ以下の粒子（ＩＩ）を最表層重量を基準として０．１重量％以上０．８重量％以下の範囲で含有し、フィルムのヘーズ値が５％以下であることを特徴とする偏光子支持基材用フィルム。
【請求項２】
該ポリエステルフィルムのＰＥＴ結晶（１００）面の結晶サイズ（（χｃＰ（１００））が３．０ｎｍ以上４．５ｎｍ以下である請求項１に記載の偏光子支持基材用フィルム。
【請求項３】
エア抜け指数Ｓが、５ｍｍＨｇ/ｈｒ以上４０ｍｍＨｇ/ｈｒ以下である請求項１または２に記載の偏光子支持基材用フィルム。
【請求項４】
該ポリエステルフィルムの面内位相差が１０００ｎｍ以上であり、かつそのばらつきが１００ｎｍ以下である請求項１〜３のいずれかに記載の偏光子支持基材用フィルム。
【請求項５】
１２０℃×３０分の非拘束熱処理後のフィルム収縮率が、フィルムＭＤ方向、フィルムＴＤ方向のいずれにおいても５％以下である請求項１〜４のいずれかに記載の偏光子支持基材用フィルム。
【請求項６】
偏光子の支持基材として請求項１〜５のいずれかに記載の偏光子支持基材用フィルムを用いた偏光板。
【発明の詳細な説明】
【技術分野】
【０００１】
本発明は偏光子支持基材用フィルムに関する。更に詳しくは液晶ディスプレイの色シフトおよび色斑を防止することができる光軸の安定性を確保し、透明性と取扱い性を両立した偏光子支持基材用フィルムに関する。
【背景技術】
【０００２】
液晶ディスプレイは、直交配置した偏光板間の液晶分子の配向を制御して液晶層の位相差を変化させることで入射光の偏光方向を変化させ、出射光量を調整するものである。そのため、良好な表示画像品位を得るためには、液晶層へ入射する光の偏光方向が安定していることが求められる。
【０００３】
多くの液晶ディスプレイに用いられている偏光板は吸収型のフィルムタイプのものであり、二色性分子をマトリックス中に一軸配向させた偏光子の両面を透明支持基材ではさんだ構成からなる。多くの場合、二色性分子としてポリヨウ素イオンを用い、偏光子としてヨウ素を含浸させたポリビニルアルコールフィルムを一軸延伸したものが用いられている。
【０００４】
また、偏光子を保護する支持基材として、現在ほとんどの場合、セルロールトリアセテート（ＴＡＣ）フィルムが用いられている。透明性に優れた素材であるＴＡＣフィルムは、光学等方性に優れ、面内にほとんど位相差を持たないため、入射直線偏光の振動方向を変化させることが極めて少なく、偏光子支持基材として適した素材であるが、反面、現在の技術では溶液キャスト法でしか製造できないためコスト的には不利な素材である。また、使用される用途によってはＴＡＣフィルムでは耐湿、耐熱性が十分でないことがある。
【０００５】
ポリエチレンテレフタレートなどの芳香族ポリエステルフィルムは、透明性、耐熱性、機械強度に優れ、かつＴＡＣに比べて安価な素材であるため、過去にＴＡＣフィルムに代わる偏光子支持基材としてポリエチレンテレフタレートを適用する色々な試みがなされている。
偏光子の支持基材によって入射直線偏光の振動方向の変化が生じないよう、支持基材としてＴＡＣフィルムのような光学等方性に優れるフィルムが用いられていたのに対し、芳香族ポリエステルフィルムは、分子鎖中に分極率の大きい芳香族環を持つため固有複屈折が極めて大きく、優れた透明性、耐熱性、機械強度を付与させるための延伸処理による分子鎖の配向に伴ってフィルム複屈折が発現しやすく、輝度斑、色シフトが発生しやすい。そこでポリエステルフィルムを支持基材として用いるべく、以下のような検討がなされている。
【０００６】
例えば特許文献１において、偏光子および偏光子に接する一軸延伸プラスチックフィルムからなる一対の基板を具備する表示パネルにおいて、一軸延伸プラスチックフィルムの光学的主軸方向と偏光子の偏光軸方向とのなす角度を略±３度以下にすることが開示されており、一軸延伸フィルムとして一軸延伸ポリエステルフィルムを用いることが記載されている。特許文献１によれば、一軸延伸フィルムの光学的主軸方向と偏光子の偏光軸方向とのなす角度が適切でないと複屈折現象に伴う干渉色が発生し、コントラスト比が低下し、表示品質が低下することが開示されている。
【０００７】
また、膜面に平行な一方向に特に強く延伸されたポリエステルフィルムにおいて、主延伸方向の屈折率とその垂直方向の屈折率との特定の関係式を満たすフィルムが偏光フィルムの少なくとも片面に接着剤の層を介して貼りあわされた偏光板が特許文献２に開示されており、かかるフィルムを用いれば色斑が生じないことが記載されている。
【０００８】
また、例えば特許文献３には偏光フィルムの表面保護フィルムとして一軸延伸ポリエステルフィルムが開示されており、また車載用などの過酷な条件下での使用に特に有利なポリエステルフィルムとして、縦または横方向のみに少なくとも５％、実用的には５０〜８００％延伸して約１００℃で６０分間〜約２８０℃で５分間の範囲でヒートセットしてなるものが好ましいことが記載されている。
【０００９】
特許文献４には、偏光子の透明支持基材として一軸延伸ポリエステルフィルムを用い、一軸延伸親水性高分子フィルムと一軸延伸ポリエステルフィルムとの延伸方向が平行関係または直交関係となるように貼着し、その際の角度のズレを小さくするほど光透過性などの点で好ましいことが開示されている。また該一軸延伸ポリエステルフィルムとしてリタデーション値が８０００ｎｍのものが開示されている。
【００１０】
このように、一軸延伸ポリエステルフィルムを用い、その主軸方向と偏光子の偏光軸方向との差を小さくすることによる色斑などの解消が従来より検討されている。一方で、偏光子支持基板に求められる配向方向の均一性の精度は非常に高く、単に一軸方向に延伸するだけではフィルム周辺部においても実用に耐える光軸の安定性が得られにくいという課題があった。さらに液晶画面の大型化に伴い、支持基材に対しても大面積化が求められ、使用される面積において均一な性能が求められており、延伸による複屈折率の増大が大きいポリエステルフィルムに対して、フィルム両端部も含めて色シフトおよび色斑の発生のないフィルムが求められているのが現状である。
【００１１】
さらに、液晶画面の視認性が低下しないよう、直線偏光の透過率を高めるために偏光子支持基材が高透明であることが求められている。同時に、フィルム同士の摩擦が小さくフィルムの取り扱い性に優れる結果、フィルムロール巻き取り時のエア抜け不良によるシワやブツ状欠点、搬送ロールによる擦り傷欠点が少ない、偏光子支持基材用に適したフィルムが求められている。
【先行技術文献】
【特許文献】
【００１２】
【特許文献１】特開昭５８−１４３３０５号公報
【特許文献２】特開昭６０−２６３０４号公報
【特許文献３】特開昭６１−２４１７０３号公報
【特許文献４】特開昭６３−２２６６０３号公報
【発明の概要】
【発明が解決しようとする課題】
【００１３】
本発明の目的は、一軸配向ポリエステルフィルムにおいて、従来はフィルムの配向方向が不均一になりやすかったフィルム両端の部位についても配向方向が均一に制御された高度な光軸安定性を有し、フィルム両端部まで支持基材として使用しても液晶ディスプレイの色シフトおよび色斑を防止することができるとともに、優れた透明性およびフィルム取り扱い性を有する偏光子支持基材用フィルムを提供することにある。
【課題を解決するための手段】
【００１４】
本発明者は、前記課題を解決するために鋭意検討した結果、従来の一軸延伸ポリエステルフィルムでは、フィルム製膜中に生じるボーイング現象のためにフィルム両端部位までフィルムの配向方向を均一に制御することが難しく、偏光子支持基材用途に提案されながら実用レベルでの使用が制限されていたところ、本願発明では延伸工程時に延伸速度および張力も含めて制御することにより、クリップ部分がスリットされる以外はフィルム両端部までフィルムの配向方向が均一に制御され光軸の安定したフィルムが得られ、偏光子支持基材用フィルムとして用いることができることを見出した。また、少なくとも２層のフィルムにおいて、少なくとも一方の最表層において特定の粒径の粒子２種類を一定量ずつ含有すること、およびポリエステルが特定の結晶サイズであることにより、優れた透明性およびフィルム取り扱い性を有することを見出したものである。
【００１５】
すなわち本発明の目的は、少なくとも２層の一軸配向芳香族ポリエステルフィルムにおいて、芳香族ポリエステルのモノマーユニットの７５モル％以上がエチレンテレフタレートであり、広角Ｘ線回折測定で得られるフィルムＴＤ方向のＰＥＴ結晶（−１０５）面の配向度、フィルム面内遅相軸とフィルムＴＤ方向とのなす角度αおよびフィルム面内遅相軸とフィルムＴＤ方向とのなす角度のばらつきβの関係が下記式（１）、（２）を満たしており、
ｆｃＴＤ（−１０５）≧０．３５  ・・・（１）
（式（１）中、ｆｃＴＤ（−１０５）は、広角Ｘ線回折測定で得られるフィルムＴＤ方向のＰＥＴ結晶（−１０５）面の配向度を表わす）
０≦α＋β≦１５°  ・・・（２）
（式（２）中、αはフィルム面内遅相軸とフィルムＴＤ方向とのなす角度を表わし、エリプソメーターを用いてフィルム両端部についてＭＤ方向に１００ｍｍおきに５点ずつ測定した１０点の平均値で表わされ、βはフィルム面内遅相軸とフィルムＴＤ方向とのなす角度のばらつきを表わし、エリプソメーターを用いてフィルム両端部についてＭＤ方向に１００ｍｍおきに５点ずつ測定した１０点の標準偏差値の３倍で表わされ、「フィルム両端部」とは、フィルム製膜工程におけるテンタークリップ把持部にあたる部分をスリットした後のフィルム両端部を指す）
少なくとも一方の最表層において平均粒径０．８μｍ以上２．５μｍ以下の粒子（Ｉ）を最表層重量を基準として０．０１重量％以上０．１重量％以下の範囲で含有し、かつ平均粒径０．０５μｍ以上０．２μｍ以下の粒子（ＩＩ）を最表層重量を基準として０．１重量％以上０．８重量％以下の範囲で含有し、フィルムのヘーズ値が５％以下である偏光子支持基材用フィルムによって達成される。
【００１６】
また本発明の偏光子支持基材用フィルムは、その好ましい態様として、該ポリエステルフィルムのＰＥＴ結晶（１００）面の結晶サイズ（（χｃＰ（１００））が３．０ｎｍ以上４．５ｎｍ以下であること、エア抜け指数Ｓが５ｍｍＨｇ/ｈｒ以上４０ｍｍＨｇ/ｈｒ以下であること、該ポリエステルフィルムの面内位相差が１０００ｎｍ以上であり、かつそのばらつきが１００ｎｍ以下であること、１２０℃×３０分の非拘束熱処理後のフィルム収縮率がフィルムＭＤ方向、フィルムＴＤ方向のいずれにおいても５％以下であること、の少なくともいずれか１つを具備するものも包含する。
本発明はまた、偏光子の支持基材として本発明の偏光子支持基材用フィルムを用いた偏光板に関するものである。
【発明の効果】
【００１７】
本発明によれば、フィルム両端の部位についてもフィルム面内遅相軸とフィルムＴＤ方向とのなす角度およびそのばらつきが小さく、液晶ディスプレイの色シフトおよび色斑を防止することができる高度な光軸の安定性を確保するとともに、優れた透明性およびフィルム取り扱い性を有する偏光子支持基材用フィルムを提供することができる。かかるフィルムを用いた偏光板により、低コストながら色シフトおよび色斑などの発生のない表示画像品位に優れた液晶ディスプレイ製品を提供でき、さらに大型化にも対応できることからその工業的価値は極めて高い。
【発明を実施するための形態】
【００１８】
以下、本発明を詳しく説明する。
＜芳香族ポリエステル＞
本発明の一軸配向芳香族ポリエステルフィルムを構成する芳香族ポリエステルは、モノマーユニットの７５モル％以上がエチレンテレフタレートである。かかるポリエステルを用いることにより、一方向に主配向軸を有する配向結晶化によって主配向軸方向の配向度を高め、偏光子の支持基材として好適な屈折率特性のフィルムが得られるとともに、透明性、耐熱性、機械強度の高いフィルムを得ることができる。かかるモノマーユニット成分は、８０モル％以上であることがより好ましく、９０モル％であることがさらに好ましく、９５モル％以上であることが特に好ましい。
【００１９】
芳香族ポリエステルは、従たる成分を含む場合、ジエチレングリコール、ネオペンチルグリコール、ポリアルキレングリコール等のジオール成分、アジピン酸、セバシン酸、フタル酸、イソフタル酸、ナフタレンジカルボン酸、５−ナトリウムスルホイソフタル酸等のジカルボン酸成分が例示される。
【００２０】
＜一軸配向芳香族ポリエステルフィルム＞
本発明の芳香族ポリエステルフィルムは少なくとも２層の一軸配向の芳香族ポリエステルフィルムである。ここで本発明における「一軸配向」の定義は、一方にのみ延伸した一軸配向フィルムのみならず、二方向に延伸したフィルムのうち主配向方向とその直交方向の配向度の差が大きいフィルムも包含され、後述のＰＥＴ結晶（−１０５）面の配向度を満たす一軸配向性を有するフィルムであれば本定義に含まれる。
【００２１】
（結晶配向度）
本発明の一軸配向芳香族ポリエステルフィルムは、広角Ｘ線回折測定で得られるフィルムＴＤ方向のＰＥＴ結晶（−１０５）面の配向度が下記式（１）を満たすことが必要である。
ｆｃＴＤ（−１０５）≧０．３５  ・・・（１）  
（式（１）中、ｆｃＴＤ（−１０５）は、広角Ｘ線回折測定で得られるフィルムＴＤ方向のＰＥＴ結晶（−１０５）面の配向度を表わす）
【００２２】
本発明のフィルムは一軸配向フィルムであり、延伸により得られる分子配向は、得られたフィルムの配向結晶化の挙動を広角Ｘ線回折測定で観察することで確認できる。
詳しくは、広角Ｘ線回折測定により、観察したい結晶面に対応するブラッグ角に固定したサンプルを全球にわたり回転させＸ線回折ポールフィギュアを測定し、得られた結晶配向方向の全球中の分布挙動から配向度を算出して求められる。
ここで結晶配向度ｆｃは、−０．５〜１の値をとり、ｆｃが１に近いほど測定結晶面の法線ベクトルと評価している方向が平行なものが多く分布し、ｆｃが−０．５に近いほど法線ベクトルと評価方向が直交しているものが多く分布する。
ＰＥＴ結晶（−１０５）面の法線ベクトルは、ほぼ分子鎖に沿ったものであり、ｆｃＴＤ（−１０５）が式（１）の範囲を満たす範囲であれば、分子鎖がフィルム主延伸方向に多く配向しており、本発明においてはその方向がフィルムＴＤ方向（以下、幅方向または横方向と称することがある）である。
【００２３】
本発明の一軸配向芳香族ポリエステルフィルムが、フィルムＴＤ方向において、かかる配向度の範囲で配向結晶していることにより、ＴＤ方向に高度に配向した主配向軸を有し、本フィルムを偏光子支持基材として偏光子と積層させる際、本フィルムによる偏光光の偏光状態変化に伴う色シフトおよび色斑の発生を抑制することができる。ここで、フィルムの主配向軸方向は、光の振動挙動の面からみると遅相軸に相当し、フィルム面内遅相軸と称することがある。
偏光子支持基材と偏光子とを積層させる方向性は、偏光子支持基材の主配向軸と偏光子の透過軸とが、直交方向または平行方向のいずれかであれば色シフトおよび色斑を抑制できる。一方、フィルム両端部分についても配向方向が均一に制御された高度な光軸安定性を得るためには、フィルム製膜工程においてＴＤ方向が主配向となるよう延伸する方法が必要であり、得られるフィルムの結晶配向度の主方向はＴＤ方向となる。
【００２４】
また、偏光子と偏光子支持基板とを連続して製造できる観点から、偏光子はフィルムＭＤ方向（以下連続製膜方向、長手方向または縦方向と称することがある）と偏光子の光吸収軸とが平行になるように積層されることが好ましく、得られる直線偏光および偏光子透過軸はフィルムＴＤ方向となることが好ましい。
【００２５】
ｆｃＴＤ（−１０５）で表わされる結晶配向度は、より好ましくは０．３８以上であり、さらに好ましくは０．４０以上、特に好ましくは０．４３以上である。かかる結晶配向度はより高い方が好ましいが、その上限はポリマー特性および製造可能な製膜を考慮すると、０．５５以下、もしくは０．５０以下であることが好ましい。
一方、フィルムのｆｃＴＤ（−１０５）が下限値に満たない場合、偏光子透過軸とフィルム分子配向の角度の乖離が大きく、色シフトおよび色斑が発生し、表示画像品位が低下する。
【００２６】
かかる結晶配向度のフィルムを得るためには、フィルム製造方法において詳述するように、フィルムＴＤ方向およびフィルムＭＤ方向の延伸倍率比（ＲTD／ＲMD）が３．０を超え７．０以下となる範囲で延伸処理を行い、かかるフィルムＭＤ方向の延伸倍率（ＲMD）を０．７倍以上２．０倍以下の範囲で行うことにより一軸配向ポリエステルフィルムを得た後、該ポリエステルのガラス転移点以上、（融点−１５℃）以下の範囲で熱固定処理を行うこと、かかる延伸を行うに際して、ＭＤ方向の張力を適度に高めた状態で行い、またＴＤ方向の延伸速度を高めることによって達成される。
【００２７】
（遅相軸角度αおよび遅相軸角度のばらつきβ）
また、本発明の一軸配向芳香族ポリエステルフィルムは、フィルム面内遅相軸とフィルムＴＤ方向とのなす角度α（以下、遅相軸角度αと称することがある）およびフィルム面内遅相軸とフィルムＴＤ方向とのなす角度のばらつきβ（以下、遅相軸角度のばらつきβと称することがある）の関係が下記式（２）を満たすことが必要である。
０≦α＋β≦１５°   ・・・（２）
（式（２）中、αはフィルム面内遅相軸とフィルムＴＤ方向とのなす角度を表わし、エリプソメーターを用いてフィルム両端部についてＭＤ方向に１００ｍｍおきに５点ずつ測定した１０点の平均値で表わされ、βはフィルム面内遅相軸とフィルムＴＤ方向とのなす角度のばらつきを表わし、エリプソメーターを用いてフィルム両端部についてＭＤ方向に１００ｍｍおきに５点ずつ測定した１０点の標準偏差値の３倍で表わされる）
【００２８】
（α＋β）で表わされる値がかかる範囲を超えるものは、フィルム両端部において色シフトが生じるのみならず色斑が生じる。
遅相軸角度α単独の値は１５°以下であることが好ましく、より好ましくは１０°以下、さらに好ましくは８°以下、特に好ましくは５°以下、最も好ましくは３°以下である。また、遅相軸角度のばらつきβ単独の値は５°以下であることが好ましく、より好ましくは２°以下、さらに好ましくは１°以下、特に好ましくは０．５°以下、最も好ましくは０°である。式（２）で表わされる（α＋β）の好ましい範囲は、α、βそれぞれの好ましい範囲内から導かれ、その中でも特に好ましくは５°以下であり、最も好ましくは３°以下である。
【００２９】
本発明における遅相軸角度αは、フィルムの両端部（エッジ部と称することがある）における遅相軸とフィルムＴＤ方向とのなす角度を表わしたものであり、エリプソメーターを用いてフィルム両端部についてＭＤ方向に１００ｍｍおきに５点ずつ測定した１０点の平均値で表わされる。また本発明における遅相軸角度のばらつきβは、フィルムの両端部におけるフィルム面内遅相軸とフィルムＴＤ方向とのなす角度のばらつきを表わしたものであり、αと同様、エリプソメーターを用いてフィルム両端部についてＭＤ方向に１００ｍｍおきに５点ずつ測定した１０点の標準偏差値の３倍で表わされる。
ここで、フィルムの両端部とは、フィルム製膜工程におけるテンタークリップ把持部にあたる部分をスリットした後のフィルム両端部を指し、具体的にはフィルム製膜工程におけるテンタークリップ把持部にあたる部分を除去するスリットが、スリット前のフィルムの両端から４％〜１０％の範囲内で行われることにより得られたフィルムの両端部を指す。
【００３０】
延伸製膜して得られたフィルムは、通常フィルムの両端になるほどボーイング現象により延伸方向と配向軸とのずれが大きくなり、遅相軸角度αおよび遅相軸角度のばらつきβが大きくなる傾向にある。本発明においては、フィルムの製膜方法をコントロールすることにより、クリップ部分をスリットして得られたフィルム両端部についても遅相軸角度αおよび遅相軸角度のばらつきβを小さくしたものであり、その結果、フィルム両端部まで使用しても液晶ディスプレイの色シフトおよび色斑を防止することができる光軸の安定性を確保することができ、表示画像品位の画面内のばらつきの少ない、より高性能の表示画像品位が発現するものである。
【００３１】
式２で表される（α＋β）を得るためには、フィルム製造方法において詳述するように、フィルムＴＤ方向およびフィルムＭＤ方向の延伸倍率比（ＲTD／ＲMD）が３．０を超え７．０以下となる範囲で延伸処理を行い、かかるフィルムＭＤ方向の延伸倍率（ＲMD）を０．７倍以上２．０倍以下の範囲で行うことにより一軸配向ポリエステルフィルムを得た後、該ポリエステルのガラス転移点以上、（融点−１５℃）以下の範囲で熱固定処理を行うこと、かかる延伸を行うに際して、ＭＤ方向の張力を適度に高めた状態で行い、またＴＤ方向の延伸速度を高めることによって達成される。
【００３２】
（面内位相差）
本発明の一軸配向芳香族ポリエステルフィルムは、フィルムの面内位相差が１０００ｎｍ以上であることが好ましい。また、かかる面内位相差は、より好ましくは３０００ｎｍ以上、さらに好ましくは５０００ｎｍ以上、特に好ましくは７０００ｎｍ以上である。
【００３３】
本発明のフィルムの用途である偏光子支持基材は、偏光子により得られる直線偏光をできる限り乱さないものであることが好ましい。そのため、ＴＡＣフィルムなどにおいては、フィルムの位相差、すなわち複屈折をフィルム厚みで乗じたものが小さいほど偏光子支持基材に適していた。しかしながら芳香族ポリエステルを用いた場合、分子構造に起因する比較的大きな固有複屈折を持つため、分子鎖配向によるフィルム位相差が発現しやすく、これを小さな値に制御することが難しい。そこで一軸配向のフィルムにし、フィルムの面内位相差をかかる範囲にすることによってフィルムの位相差値を可視光線の波長を越える大きなものとし、入射する直線偏光への影響が小さくなる結果、表示画像品位に及ぼす影響が無視しうる程度に小さくなり、より優れた表示画像品位を得ることができる。
【００３４】
かかる面内位相差は、得られたフィルムの両最端部、中央部、それらの中間位置、の幅方向５点、それら幅方向５箇所の位置について、フィルム製膜方向に１００ｍｍおきに５点ずつ、合計２５枚のサンプルを切り出し、エリプソメーターを用いて測定を行い、サンプルごとに得られた最大位相差の平均値で表わされる。
【００３５】
また、面内位相差のばらつきは１００ｎｍ以下であることが好ましい。面内位相差のばらつきは表示画像品位の画面内のばらつきの直結するため、その値が小さいほど好ましく、より好ましくは５０ｎｍ以下である。
これらの面内位相差は、同一厚みのフィルムにおいては、フィルムＴＤ方向およびフィルムＭＤ方向の延伸倍率比（ＲTD／ＲMD）が３．０を超え７．０以下となる範囲で延伸処理を行うことによって達成される。
【００３６】
（積層構造）
本発明の一軸配向芳香族ポリエステルフィルムは、少なくとも２層の多層構造を有するフィルムであり、押出機のダイから共溶融押出しされる、いわゆる共押出法により得られた未延伸積層フィルムを延伸、熱処理したものが好ましく挙げられる。本発明の芳香族ポリエステルフィルムは、２層構造の積層フィルムに限定されず、３層またはそれ以上の層構成からなる多層フィルムであってもよい。
【００３７】
本発明の一軸配向芳香族ポリエステルフィルムは、少なくとも一方の最表層を形成する層に大小２種の粒子を含有する。粒子を含有する最表層をＡ層とすると、該Ａ層は、積層フィルムの少なくとも片側に形成させるが、フィルムの両側に形成させてもよい。積層フィルムの両側の最表層に粒子を含有させる場合には、粒子の種類、含有量が同じであっても、異なっていてもよい。
【００３８】
具体的な積層構造として、Ａ／Ｂタイプの２層構造、もしくはＡ／Ｂ／Ａタイプの３層構造または３種のポリマーを用いたＡ／Ｂ／Ａ’タイプ等の３層構造の積層フィルムであってよい。さらに、本発明の特性を満足させる範囲内で４層以上の積層フィルムであってもよい。
【００３９】
なお、Ａ層以外の層を構成するポリエステルはＡ層を構成するポリエステルと同じでも異なってもよいが、同じであることが好ましい。また、Ａ層以外の層は粒子を含有していても含有していなくてもよいが、粒子を含有する場合には、透明性の観点、およびフィルム取り扱い性に影響しない点から、Ａ層の粒子含有量より少ない方が好ましい。
【００４０】
（最表層）
少なくとも一方の最表層は、大小２種の粒子を含有してなる。かかる大粒子として、平均粒径０．８μｍ以上２．５μｍ以下の粒子（Ｉ）を最表層重量を基準として０．０１重量％以上０．１重量％以下の範囲で含有する。また小粒子として平均粒径０．０５μｍ以上０．２μｍ以下の粒子（II）を最表層重量を基準として０．１重量％以上０．８重量％以下の範囲で含有する。
粒子（I）の平均粒径は好ましくは１．０μｍ以上２．０μｍ以下である。また、粒子（II）の平均粒径は好ましくは０．０５μｍ以上０．１５μｍ以下である。
【００４１】
粒子（I）と粒子（II）の平均粒径の間に位置する粒子、すなわち平均粒径が０．２μｍを超え０．８μｍ未満の粒子がフィルム中に存在すると、可視光線波長域の散乱によりフィルムの透明性に最も悪影響を与えるため、小粒子の平均粒径が０．２μｍ以下であり、一方大粒子の平均粒径が０．８μｍ以上である必要がある。
【００４２】
本発明は、平均粒径の異なる２種の粒子の含有が必要であり、大粒子（I）と小粒子（II）が最表層中に含まれていることにより、フィルムに滑り性と透明性を両立させることが可能となる。粒子（I）のみを添加しても、フィルム表面には地肌を粗くする小さな突起が不足して、微細な傷の原因となる。また、粒子（II）のみを添加した場合、粒径が小さいためフィルムの滑りは向上しない。
【００４３】
粒子（I）の平均粒径が２．５μｍを超えると、フィルム表面に大きな突起が存在するため、偏光子の形態保持に悪影響を与え、結果として表示画像品位が低下する。また、粒子（II）の平均粒径が０．０５μｍに満たないとフィルム表面に微細な突起を付与できないため、滑り性、フィルムの耐削れ性などのフィルム取り扱い性の改善が見られない。
【００４４】
さらに、フィルムの滑り性と透明性の両立の観点から、本発明のフィルムの最表層（Ａ層）中の粒子（I）の含有量は、最表層重量を基準として０．０１重量％以上０．１重量％以下であり、粒子（II）の含有量は、最表層重量を基準として０．１重量％以上０．８重量％以下である必要がある。粒子（I）の含有量は、０．０２重量％以上０．０７重量％以下であることが好ましく、粒子（II）の含有量は０．２重量％以上０．６重量％以下であることが好ましい。
【００４５】
粒子（I）、粒子（II）として、シリカ、アルミナ、炭酸カルシウム、リン酸カルシウム、タルク、ゼオライト、カオリン等の無機粒子、架橋ポリスチレン、架橋アクリル樹脂、架橋シリコーン等の耐熱性ポリマーからなる有機粒子が挙げられる。かかる粒子の中でも、特に高度の透明性と滑り性を得るために、合成シリカ粒子、架橋シリコーン粒子、アルミナ粒子が好ましい。なお、粒子（Ｉ）及び粒子（II）は、同種類であっても、異種類であってもよい。
【００４６】
本発明の粒子の粒度分布はシャープなものが好ましい。本発明のフィルムは、０．２μｍを超え０．８μｍ未満の平均粒径の粒子が含有されないか、可能な限り少ないことにより高透明性化を可能とする発明である。しかしながら、ブロードな粒度分布を持つ粒子の場合、平均粒径からかなりはずれた粒径をもつ粒子も含まれており、透明性に影響する場合がある。
【００４７】
粒度分布のシャープさを表す指標である粒度分布値（ｄ２５／ｄ７５）は、２以下が好ましく、さらに１．８以下が好ましい。２以下の粒度分布値を有する粒子として、球状シリカ粒子、球状架橋シリコーン粒子が例示される。ここで、粒度分布値は下記式で定義される。
粒度分布値＝ｄ２５／ｄ７５
（上式中、ｄ２５、ｄ７５は、粒子群の積算体積を大粒子側から計測し、それぞれの総体積の２５％、７５％に相当する粒径（μｍ）を表す。）
【００４８】
粒子を含有する最表層（Ａ層）の厚みは、通常０．２〜５．０μｍ、好ましくは０．５〜３．０μｍである。
これらの粒子は、通常、ポリエステルを形成するための反応時、例えばエステル交換法による場合のエステル交換反応中ないし重縮合反応中の任意の時期、また直接重合法による場合の任意の時期に、反応系中に添加され、好ましくはグリコール中のスラリーとして添加される。特に、重縮合反応の初期、例えば固有粘度が約０．３に至るまでの間に粒子を反応系中に添加するのが好ましい。
【００４９】
（他層）
少なくとも２層の一軸配向芳香族ポリエステルフィルムにおいて、粒子（I）と粒子（II）とを含む最表層以外の層は、層中に粒子を含有しないか、含有する場合はかかる最表層と同様、粒子（I）と粒子（II）とを含み、かつ同じ範囲内の平均粒径を有する。また粒子の含有量はかかる最表層の粒子含有量より少ないことが必要であり、最表層の粒子含有量の５０％以下であることが好ましく、さらに３０％以下であることが好ましい。
【００５０】
（透明性）
本発明のフィルムの用途である偏光子支持基材は、液晶画面の視認性が低下しないよう、直線偏光の透過率を高めるために高透明性が求められる。すなわち、本発明の一軸配向芳香族ポリエステルフィルムは、フィルムのヘーズ値が５％以下であることが必要である。ヘーズ値はさらに好ましくは３．３％以下、特に好ましくは２．０％以下である。
かかるヘーズ値を有する透明性の高いフィルムを達成する手段として、粒子（I）と粒子（II）を含む最表層中に含まれる粒子の平均粒径および含有量を特定範囲にすること、該最表層以外の層中に粒子を含有しないか、含有する場合はＡ層と同様、粒子（I）と粒子（II）とを含み、かつ同じ範囲内の平均粒径を有しており、かつ該最表層の粒子含有量より少ないこと、さらにポリエステルの結晶サイズを特定の大きさにすることが挙げられる。
【００５１】
（結晶サイズ）
本発明の一軸配向芳香族ポリエステルフィルムは、ＰＥＴ結晶（１００）面の結晶サイズ（（χｃＰ（１００））が３．０ｎｍ以上６．０ｎｍ以下であることが必要である。
ここで、ＰＥＴ結晶（１００）面の結晶サイズ（（χｃＰ（１００））は、広角Ｘ線回折測定で得られるフィルムのＰＥＴ結晶（１００）面の結晶サイズ［ｎｍ］を表わしている。広角Ｘ線回折測定を用いたχｃＰ（１００）は、具体的にはサンプルを中心にＸ線入射角と計測器のフィルム面に対する角度が常に等しくなるようサンプルおよび計測器を回転させながらＸ線回折測定を行い（２θ−θスキャン）、モニターしたい結晶面に対応するブラッグ角におけるピーク半値幅から結晶サイズを算出した値で表わされる。
かかる結晶サイズの上限値は４．５ｎｍであることが好ましく、４．０ｎｍであることがさらに好ましい。
ＰＥＴ結晶（１００）面の結晶サイズの値が６．０ｎｍを越えるものは、フィルム内の構造不均一性に基づく光散乱要因が多く、フィルムの透明性に劣り、フィルムのヘーズ値が５％を超えてしまう。また、ＰＥＴ結晶（１００）面の結晶サイズが４．５ｎｍ以下であることにより、さらにフィルムのヘーズ値を３．３％以下にすることが可能となり、偏光子支持基材用に適した高透明性を得ることができる。
【００５２】
一方で式（３）の値が３．０ｎｍ未満のものは、透明ではあるものの、フィルム両端部の光軸安定性の低下につながることがある他、結晶化度が小さすぎ、その他の特性、特に後述する熱収縮率を好ましい値に制御しにくくなることがある。
かかる結晶サイズは、フィルム延伸条件およびフィルム延伸後の熱固定温度によって定まり、延伸後のフィルムに該ポリエステルのガラス転移点以上、（融点−１５℃）以下の範囲で熱固定処理を行うことが好ましく、さらに１８０℃〜２４０℃の範囲であることが好ましい。
【００５３】
（エア抜け指数Ｓ）
本発明の一軸配向芳香族ポリエステルフィルムは、高速でのハンドリングを可能にするために、エア抜け指数Ｓが５ｍｍＨｇ/ｈｒ以上４０ｍｍＨｇ/ｈｒ以下であることが好ましく、さらに好ましくは１０ｍｍＨｇ/ｈｒ以上３８ｍｍＨｇ/ｈｒ以下、特に好ましくは１５ｍｍＨｇ/ｈｒ以上３５ｍｍＨｇ/ｈｒ以下である。エア抜け指数Ｓが下限値に満たない場合は滑り性が不足して高速での巻取り性に劣る場合がある。一方、エア抜け指数Ｓが上限値を超える場合は逆に滑り性が良すぎて端面ずれ等のロール欠点因となることがある。
【００５４】
かかるエア抜け指数Ｓは８ｃｍ×５ｃｍに切取ったフィルム片を２０枚重ね、そのうち下１９枚には中央に１辺２ｍｍの正三角形の穴をあけ、デジタルベック平滑度試験機を用いて単位時間あたりのエア抜け指数（ｍｍＨｇ/ｈｒ）を測定して得られる値である。
かかるエア抜け指数特性は、粒子を含有する最表層中の粒子の平均粒径および含有量の制御によって定まる。
【００５５】
（熱収縮率）
本発明の一軸配向芳香族ポリエステルフィルムは、１２０℃×３０分の非拘束熱処理後のフィルム収縮率が、フィルムＭＤ方向、フィルムＴＤ方向のいずれにおいても５％以下であることが好ましく、さらに好ましくは３％以下であり、特に好ましくは２％以下である。
【００５６】
偏光板の製造、あるいは得られた偏光板を液晶セルと複合化させる工程など、本発明のフィルムは多くの被熱工程を通るため、良好な寸法安定性が求められ、かかる範囲の熱収縮率を有することにより、該加工工程後に偏光子など貼り合せる部材との熱収縮率差が小さく、そりなどが発生しにくくなる。一方、熱収縮率の値が上限を超える場合、そりなどが発生することがある。
これらの熱収縮率特性を得るための手段として、延伸後のフィルムに該ポリエステルのガラス転移点以上、（融点−１５℃）以下の範囲で熱固定処理を行うことが好ましい。また、ボーイング現象によりフィルム両端部の光軸安定性が損なわれない範囲内でトーインをつけてもよい。
【００５７】
＜フィルムの製造方法＞
（溶融押出キャスティング）
本発明の一軸配向フィルムは、芳香族ポリエステル樹脂組成物を溶融押出キャスティングにより製膜した後、少なくとも一方向に延伸して得られる。
溶融押出には従来公知の手法を用いることができる。具体的には、乾燥した前述の芳香族ポリエステル樹脂組成物ペレットを押出機に供給し、Ｔダイなどのスリットダイより溶融樹脂を押出す方法や、樹脂ペレットを供給した押出機にベント装置をセットし、溶融押出時に水分や発生する各種気体成分を排出しながら、同じくＴダイなどのスリットダイより溶融樹脂を押出す方法が挙げられる。
少なくとも２層の多層構造を有するフィルムを得るためには、押出機のダイから共溶融押出しされる共押出法による方法が好ましい。
【００５８】
スリットダイより押出された溶融樹脂は、キャストされ冷却固化させる。冷却固化の方法は、従来公知のいずれの方法をとっても良いが、回転する冷却用ロール上に溶融樹脂をキャストし、シート化する方法が例示される。
冷却用ロールの表面温度は、樹脂組成物のガラス転移点（Ｔｇ）に対して、（Ｔｇ−１００）℃〜（Ｔｇ＋２０）℃の範囲に設定するのが好ましい。また冷却用ロールの表面温度は、樹脂組成物のガラス転移点（Ｔｇ）に対して、（Ｔｇ−７０）℃〜（Ｔｇ−５）℃の範囲に設定するのがさらに好ましい。
【００５９】
（延伸）
溶融押出キャスティングにより得られたシート状物は、少なくとも一方向に延伸することにより、フィルムの光学特性および機械特性を本発明の目的と合致させることができる。
かかる延伸の方法は、従来公知の方法を用いることができ、例えば縦方向に延伸する場合は、２個以上のロールの周速差を用いて延伸する方法や、オーブン中で延伸する方法が挙げられる。
【００６０】
ロールを用いる延伸方法において、シート状物（未延伸フィルム）の加熱方法は、熱媒を通したロールで誘導加熱する方法、赤外加熱ヒーターなどで外部から加熱する方法が例示され、一つないし複数の方法をとってよい。またオーブン中で延伸する方法において、シート状物（未延伸フィルム）の加熱方法は、フィルム両端をクリップなどにより把持するテンター式オーブンにてクリップ間隔を延伸倍率にしたがって広げる方法、オーブン中にロール系を設置しフィルムをパスさせて延伸する方法、オーブン内で幅方向をまったくフリーにして入側と出側の速度差のみで延伸する方法が例示され、一つないし複数の方法をとってよい。
【００６１】
また、横方向に延伸する場合は、クリップなどにより端部を把持する方式のテンターオーブン中で入側と出側のクリップ搬送レール間隔に差をつけて延伸する方法が挙げられる。さらに、縦、横の二方向に延伸する場合は、縦、横両方向を逐次に延伸する方法が好ましい。後述の延伸張力を満たす範囲であれば同時に縦、横方向に延伸する方法で延伸してもよい。
【００６２】
（延伸温度）
本発明におけるフィルム延伸温度（Ｔｄ）は、Ｔｇ〜（Ｔｇ＋４０℃）の温度とするのが好ましい。フィルムの延伸温度がＴｇ（ポリエスエルのガラス転移点温度）に満たない場合は、延伸自体が困難であり、一方延伸温度が（Ｔｇ＋４０℃）を超える場合は、延伸に要する応力が極端に低くなってしまうため、分子鎖の配向が不足し、上述したような諸特性を確保できなくなってしまうことがある。延伸温度のより好ましい範囲は、Ｔｇ〜（Ｔｇ＋２０℃）である。
【００６３】
（延伸倍率）
延伸を行うに際し、下記式（４）で表わされるフィルムＴＤ方向およびフィルムＭＤ方向の延伸倍率比は、３．０を超え７．０以下であることが必要である。
フィルム延伸倍率比＝ＲＴＤ／ＲＭＤ    ・・・（４）
かかる延伸倍率比は、好ましくは３．２以上５．５以下であり、さらに好ましくは３．２以上４．５以下である。
【００６４】
ＴＤ方向の配向度、遅相軸角度αおよび遅相軸角度のばらつきβを良好なものとするために、かかる範囲の延伸倍率比で延伸を行うことが必要である。延伸倍率比が下限に満たない場合は、これらの特性を十分なものとすることができない。一方、延伸倍率比が上限を超える場合は、縦方向（ＭＤ方向）の強度が低下して破断が生じる。
【００６５】
延伸を行うに際し、かかる延伸倍率比の範囲で、かつフィルムＭＤ方向の延伸倍率（ＲＭＤ）は、０．７倍以上２．０倍以下の範囲であることが必要である。
またフィルムＭＤ方向の延伸倍率（ＲＭＤ）は、好ましくは０．９５倍以上１．７５倍以下の範囲であり、さらに好ましくは１．０倍以上１．５倍以下の範囲である。
【００６６】
本発明の一軸配向フィルムを得るための製膜方法は、一軸延伸または二軸延伸によるものの他、縦方向を収縮させる製膜方法も包含しており、ＲＭＤが１未満の場合は縦方向を収縮させる製膜方法であることを意味する。
ＲＭＤが下限値に満たない場合、すなわち極端な収縮は、フィルムの平面性や均一性を損なうばかりか、この場合も延伸倍率の低い方向に極端に脆くなる。またＲＭＤが上限値を超える場合は、ボーイング現象が過大となり、ＴＤ方向の配向度、遅相軸角度αおよび遅相軸角度のばらつきβを本発明に規定した範囲とすることができない。
フィルムＴＤ方向の延伸倍率ＲＴＤは、上述の延伸倍率比とフィルムＭＤ方向の延伸倍率との関係より導かれるが、３．０倍以上６．０倍以下であることが好ましい。
【００６７】
（延伸速度）
ＭＤ方向の延伸速度は５〜５０００００％／分であることが好ましい。一方、本発明において、ＴＤ方向の延伸速度は、ＴＤ方向の配向度、遅相軸角度αおよび遅相軸角度のばらつきβを本発明に規定した範囲とするために、従来よりも早い速度で行うことが必要であり、３００％／分以上で行うことが好ましく、より好ましくは５００％／分以上、さらに好ましくは７００％／分以上、さらに好ましくは１２００％／分以上で行われる。上限は装置の種類によるが高々５０００００％／分である。
【００６８】
（延伸張力）
また、ＴＤ方向の配向度、遅相軸角度αおよび遅相軸角度のばらつきβを本発明に規定した範囲とするために、延伸工程においてＭＤ方向の張力を適度に高くすることが必要である。適度に高いＭＤ方向の張力を得るためには、フィルム製造工程の上流のフィルム搬送速度より、下流のフィルム搬送速度を高くすることが有効である。具体的には、ＭＤ方向、ＴＤ方向の順に逐次二軸延伸を行う場合には、ＭＤ方向延伸工程の最下流の搬送速度（搬送ロール回転速度）を、ＴＤ方向延伸の搬送速度（フィルム把持クリップ移動速度）の０．９９５〜０．９９８とする。なお、ＴＤ方向に一軸延伸を行う場合は、ＴＤ方向の延伸を行う前の搬送速度をＴＤ方向延伸の搬送速度（フィルム把持クリップ移動速度）の０．９９５〜０．９９８とする。
また、ＴＤ方向延伸終了後のフィルム引取の搬送速度（搬送ロール回転速度）を、ＴＤ方向延伸の搬送速度の１．００３〜１．０１０とする。
【００６９】
（熱固定温度）
かかる延伸方法によって得られたフィルムに、さらに該ポリエステルのガラス転移点以上、（融点−１５℃）以下の範囲で熱固定処理を行う。また熱固定温度は、１８０℃以上２４０℃以下の範囲であることが好ましい。
かかる熱固定処理を行うことによって、本発明のＴＤ方向の配向度、遅相軸角度αおよび遅相軸角度のばらつきβ、結晶サイズおよび熱収縮率特性を得ることができる。
【００７０】
（フィルムの後加工）
延伸したフィルムは、他部材との貼合時の接着性向上などの必要に応じて、表面活性化処理（コーティング、コロナ放電、プラズマ処理など）などの後加工を施しても良い。この後加工は、フィルム延伸工程中に行ってもよく、また別工程で行ってもよい。
【００７１】
＜偏光子支持基材＞
本発明の一軸配向ポリエステルフィルムは、フィルムＴＤ方向に高い配向度を有し、かつフィルム両端部においても遅相軸角度αおよび遅相軸角度のばらつきβが小さいため、偏光子支持基材として有用である。
【００７２】
＜偏光板＞
本発明の偏光子支持基材用フィルムを偏光子の支持基材として用い、偏光子と複合化させることで偏光板を製造することができる。本発明のフィルムを偏光子の支持基材として用いることにより、偏光子を十分に保護することができる。
偏光子との複合化の方法については特に限定されるものでなく、二色性分子をマトリックス中に一軸配向させたフィルム状偏光子との貼合せが例示される。二色性分子は特に限定されないが、一般的にポリヨウ素イオンが用いられる。またフィルム状偏光子素材として、多くの場合はポリビニルアルコールフィルムが用いられる。
偏光子との複合化の方法について、偏光子フィルムと積層させる方法以外に塗布方法を用いてもよい。塗布タイプにおいては、液晶分子をコーティング剪断力により配向させたり、塗布した反応性液晶分子を偏光などの照射により配向固化させる方法などを例示することができる。
【００７３】
かかる偏光板は、さらに具体的には、偏光子と本発明の一軸配向芳香族ポリエステルフィルムとが、偏光子の透過軸方向と本発明のフィルムのフィルムＴＤ方向とが平行になるように複合化させることによって得ることができ、その場合に本フィルムによる直線偏光への影響、すなわち偏光状態の変化を小さくすることが可能となる。
また得られた偏光板は、液晶ディスプレイの色シフトおよび色斑を防止することができる光軸の安定性を確保することができ、ディスプレイに組み込んだ場合に表示画像品位の画面内のばらつきが少ない、より高性能の表示画像品位が発現する。
【００７４】
また偏光子との貼合せにおいて、偏光子の両側に貼り合せる支持基板のうち、一方のみに本発明のフィルムを用いてもよく、両方に用いてもよい。
また、偏光板表面にハードコート、反射防止加工、防眩加工などのコーティングが施される場合、本発明のフィルムの両面に塗布層を設け、一方は接着層を介して偏光子と貼り合せ、他方はハードコート層などと貼り合せる態様が例示される。
【実施例】
【００７５】
以下、実施例により本発明を詳述するが、本発明はこれらの実施例のみに限定されるものではない。なお、各特性値は以下の方法で測定した。また、実施例中の部および％は、特に断らない限り、それぞれ重量部および重量％を意味する。
【００７６】
（１）結晶配向度
Ｘ線回折装置（理学電機製ＲＯＴＡＦＬＥＸ ＲＩＮＴ２５００ＨＬ）および極点試料台（理学電機製多目的試料台）を用いた広角Ｘ線回折極点測定により、フィルムの結晶面（−１０５）の法線ベクトルのＴＤ方向における方向余弦の積分平均値、＜ｃｏｓ２ΦＴＤ，−１０５＞、を求め、次式（５）より結晶配向度ｆｃＴＤ（−１０５）を求めた。
ｆｃＴＤ（−１０５）＝２／３＜ｃｏｓ２ΦＴＤ，−１０５＞−１／２  ・・・（５）
【００７７】
（２）遅相軸角度α
得られたフィルムの最端部から、０．５°の精度でＭＤおよびＴＤに平行な、６０ｍｍ四方の正方形のサンプルを切り出した。該サンプルを、エリプソメーター（日本分光製  装置名  Ｍ−２２０）の複屈折測定用サンプルステージに、０．５°の精度で取り付けた後、自動測定にて５５０ｎｍ入射光に対して最大の位相差を示すサンプルステージ回転移動角度を計測し、遅相軸角度（°）を求めた。ＴＤ方向を０°とし、反時計回りに正の値をとるようにした。
両端部にてフィルム製膜方向に１００ｍｍおきの５点、合計１０点のサンプリングを行い、それらの測定値の絶対値の平均にて評価した。
【００７８】
（３）遅相軸角度のばらつきβ
（２）の方法に従って得られた１０点の測定結果の標準偏差を求め、この値を３倍してβとした。
【００７９】
（４）面内位相差
得られたフィルムの両最端部、中央部、それらの中間位置、の幅方向５点、それら幅方向５箇所の位置について、フィルム製膜方向に１００ｍｍおきに５点ずつ、合計２５枚のサンプルを切り出し、（２）と同様の測定方法で計測されたサンプルごとの最大位相差をもとに、全サンプルの平均値を求め、フィルムの面内位相差（ｎｍ）とした。
また、上記ｎ＝２５測定におけるサンプルごとの最大位相差の最大値と最小値の差をもって、面内位相差のばらつきとした。
【００８０】
（５）粒子の平均粒径
樹脂中に添加する前の粉体を、個々の粒子ができるだけ重ならないように散在せしめ、金スパッター装置によりこの表面に金属蒸着膜を厚み２００〜３００オングストロームで形成せしめ、走査型電子顕微鏡にて１００００〜３００００倍で観察し、日本レギュレーター（株）製ルーゼックス５００にて画像処理し、１００個の粒子から平均粒径を求めた。
【００８１】
（６）フィルムのヘーズ値
得られたフィルムを、ヘーズメーター（日本精密光学（株）製、ＰＯＩＣヘーズメーター  ＳＥＰ−ＨＳ−Ｄ１）内にセットし、ＪＩＳＫ７１０５に準拠してヘーズ値（％）を測定した。
【００８２】
（７）結晶サイズ
粉末Ｘ線回折装置（理学電機ＲＩＮＴ２５００ＨＬ）を用いて、以下の条件にて測定した。Ｘ線源としてＣｕＫ−αをもちいて、発散スリット１／２°、散乱スリット１／２°、受光スリット０．１５ｍｍ、スキャンスピード１．０００°／分の条件で２θ角度１０°から８０°まで測定し、Ｐｓｅｕｄｏ Ｖｏｉｇｈｔピークモデルを用いた多重ピーク分離法により、結晶面由来の回折ピーク、アモルファス由来のハロー、バックグラウンドを分離する。結晶面由来の回折ピークの内、結晶（１００）面に相当する回折ピークの半値幅から、下記Ｓｃｈｅｒｒｅｒの式（６）を用いて、結晶サイズχｃＰ（１００）（ｎｍ）を算出した。
χｃＰ（１００）＝（０．９λ）／（Ｈｃｏｓθ）  ・・・（６）
ここで、λはＸ線の波長（ｎｍ）、Ｈは回折ピークの半値幅（°）、θはブラッグ角（°）である。
【００８３】
（８）フィルムの熱収縮率
温度１２０℃に設定されたオーブン中に、フィルムの縦方向および横方向がマーキングされ、あらかじめ正確な長さを測定した長さ３０ｃｍ四方のフィルムを無荷重で入れ、３０分間保持処理した後取り出し、室温に戻してからその寸法の変化を読み取る。熱処理前の長さ（Ｌ０）と熱処理による寸法変化量（ΔＬ）より、下記式（７）からＭＤ方向およびＴＤ方向の熱収縮率（％）をそれぞれ求めた。
熱収縮率＝（ΔＬ／Ｌ０）×１００  ・・・（７）
【００８４】
（９）エア抜け指数
８ｃｍ×５ｃｍに切取ったフィルム片を２０枚重ね、そのうち下１９枚には中央に１辺２ｍｍの正三角形の穴をあけ、デジタルベック平滑度試験機（東洋精機製）を用いて単位時間あたりのエア抜け指数（ｍｍＨｇ/ｈｒ）を測定した。
【００８５】
（１０）フィルム厚みおよび各層厚み
フィルムサンプルをスピンドル検出器（安立電気（株）製Ｋ１０７Ｃ）にはさみ、デジタル差動電子マイクロメーター（安立電気（株）製Ｋ３５１）にて、異なる位置で厚みを１０点測定し、平均値を求めフィルム厚みとした。
またフィルムの各層の厚みは、フィルムサンプルを長手方向２ｍｍ、幅方向２ｃｍに切り出して包埋カプセルに固定後、エポキシ樹脂（リファインテック（株）製エポマウント）にて包埋し、包埋されたサンプルをミクロトーム（ＬＥＩＣＡ製ＵＬＴＲＡＣＵＴ  ＵＣＴ）で幅方向に垂直に切断して得た５ｎｍ厚の薄膜切片を、透過型電子顕微鏡（日立Ｓ−４３００）を用いて加速電圧１００ｋＶにて観察撮影し、写真から各層の厚みを測定した。
【００８６】
（１１）画像品位評価
(偏光板の作製)
実施例および比較例で得られたフィルム（Ａ）、ポリビニルアルコール偏光膜および市販のＴＡＣフィルム（富士写真フィルム製、フジタック、厚み８０μｍ）（Ｒ）をこの順で貼合せて偏光板を作製し、その耐久性を評価した。
ポリビニルアルコール偏光膜は、厚さ１２０μｍのポリビニルアルコールフィルムをヨウ素１部、ヨウ化カリウム２部、ホウ酸４部を含む水溶液に浸漬し、５０℃で４倍に延伸することにより得た。
また、この偏光膜に上述の２種のフィルムを貼合せて偏光板を得る手順は、下記のとおりである。
（ｉ）４０ｃｍ×３０ｃｍの長方形の形状に切り取った、上述のフィルム（Ａ）およびフィルム（Ｒ）のそれぞれの片側の表面に、コロナ放電処理（処理電力＝８００Ｗ（２００Ｖ、４Ａ）、電極〜フィルム間距離＝１ｍｍ、処理速度＝１２ｍ／分）を施す。ここで、フィルム（Ａ）はフィルム両端部のうちの少なくとも一方の端部を含むよう切り出した。
（ｉｉ）フィルム（Ａ）およびフィルム（Ｒ）と同じサイズに調整した偏光膜（偏光子）を固形分２質量％のポリビニルアルコール接着剤槽中に１〜２秒間浸漬する。
（ｉｉｉ）偏光膜（偏光子）に付着した過剰の接着剤を軽く取り除き、偏光子を、フィルム（Ａ）およびフィルム（Ｒ）が挟みこむ状態となるよう、フィルム（Ａ）のコロナ処理面上にのせ、更にフィルム（Ｒ）のコロナ処理面と接着剤とが接する様に積層し配置する。その際、フィルム（Ａ）のＭＤ方向と偏光子の延伸方向が直交するよう、すなわちフィルム（Ａ）のＴＤ方向と偏光子の延伸方向が平行になるように配置する。
（ｉｖ）ハンドローラで、フィルム（Ａ）、偏光膜、およびフィルム（Ｒ）からなる積層体の端部から過剰の接着剤および気泡を取り除き貼合せる。ハンドローラは、２０〜３０Ｎ／ｃｍ２の圧力をかけて、ローラスピードは約２ｍ／分とした。
（ｖ）８０℃の乾燥器中に得られた試料を２分間放置し、偏光板（ＰＦ）を作製した。
【００８７】
次いで、偏光板（ＰＦ）を液晶セルの片面に、液晶セルの近接する基板面のラビング軸方向と偏光板透過軸が直交し、偏光板のフィルム（ＰＦ）と液晶セルとが接するように貼合し、液晶セルの反対側の面には、市販の偏光板をその吸収軸が偏光板（ＰＦ）の吸収軸と直交するように貼合し、液晶表示装置を作製した。液晶セルは、市販のＬＣＤモニターのものを、バックライト側に貼合されていた偏光板を剥がして使用した。
得られた液晶表示装置と、バックライト側の偏光板を交換していない同機種のＬＣＤモニターに、同時にＲ，Ｇ，Ｂの３原色と白色（Ｗ）をそれぞれモニター全面に表示したものを、目視観察、および、ＥＬＤＩＭ社製ＥＺ−ｃｏｎｔｒａｓｔにより計測し得られた色差ΔＥから、下記の基準にて評価した。
○：  比較モニター対比、Ｒ，Ｇ，Ｂ，ＷのいずれにおいてもΔＥ＜０．５、かつ色斑がほとんど確認できない
×：  比較モニター対比、Ｒ，Ｇ，Ｂ，Ｗのいずれかにおいて０．５≦ΔＥ≦１．０、または、わずかな色斑が観察される
××：  比較モニター対比、Ｒ，Ｇ，Ｂ，Ｗのいずれかにおいて０．５≦ΔＥ≦１．０、および／または、顕著な色斑が観察される
【００８８】
（１２）巻取性評価
下記実施例、比較例における製膜時のスリットを含めた巻取り工程を通して、巻取性を、下記の基準にて評価した。
○：フィルムロールにシワ発生、端面ずれなどの欠陥が生じず、かつ、巻取り後のフィルムに擦り傷欠陥が見られない。
×：上記いずれかの欠陥が生じた。
【００８９】
［実施例１］
ジメチルテレフタレートとエチレングリコールに、エステル交換触媒として酢酸マンガン、重合触媒として三酸化アンチモン、安定剤として亜燐酸、更に表１に示す種類、量の滑剤粒子を添加した後、常法によりエステル交換及び重縮合反応を行い、固有粘度（ｏ−クロロフェノール、２５℃）０．６５ｄｌ／ｇの表層用ポリエチレンテレフタレート（ＰＥＴ）ペレットＡを製造した。
また、滑剤粒子を添加しない以外は表層用ポリエチレンテレフタレート（ＰＥＴ）ペレットＡと同じ方法でポリエチレンテレフタレートのペレットを製造した。このポリエチレンテレフタレートペレットと表層用ポリエチレンテレフタレート（ＰＥＴ）ペレットＡとを混合し、滑剤粒子濃度を表層用ＰＥＴの１／４とした芯層用ポリエチレンテレフタレート（ＰＥＴ）ペレットＢを準備した。
【００９０】
次に、得られたＰＥＴペレットＡ、Ｂをそれぞれ１７０℃において３時間乾燥後、２台の押出機のホッパーに供給し、溶融温度２９０℃で溶融し、フィルターで濾過後、マルチマニホールドダイで合流させて回転ドラム上にキャスティングして、厚み３２０μｍ、Ａ／Ｂ／Ａの層構成の未延伸積層フィルムを得た。各フィルム層の厚み及び層構成は２台の押出機の回転数比にて調整した。
このようにして得られた未延伸積層フィルムを、テンター直前の搬送ロールの回転速度がテンターのフィルム把持クリップ移動速度の０．９９６となるようにテンターに供給し、８５℃にて横方向に７５０％／分の延伸速度で４．０倍に延伸し、引き続きテンター内で定幅を保ったまま、２００℃にて１分間の熱処理を施した。テンターから出てきたフィルムを、フィルム把持クリップ移動速度の１．００８倍の速度の搬送ロールにて引き取り、さらにフィルムの両端から５％の位置でスリットしてテンタークリップ把持部を取り除き、一定幅の８０μｍ厚みの延伸フィルムを得た。得られたフィルムの特性を表２に示す。
【００９１】
【表１】
0005519217.tif 000002
【００９２】
【表２】
0005519217.tif 000003
【００９３】
［実施例２〜１０、比較例１〜１３］
表１、３に示した組成、層構成、層厚み、製造条件に変更する以外は、実施例１に準じてそれぞれ延伸フィルムを得た。得られたフィルムの特性を表２、４に示す。
比較例１，２については、シングルマニホールドダイを用いて単層フィルムを製膜した。
実施例に係るフィルムは、いずれもフィルム端部についても配向方向が均一に制御されており、透明性およびフィルム取り扱い性にも優れていた。また、かかるフィルムは配向方向が均一に制御され、かつ高透明であるため、液晶ディスプレイの偏光子支持基材として用いた場合の画像品位性に優れていた。
【００９４】
【表３】
0005519217.tif 000004
【００９５】
【表４】
0005519217.tif 000005
【産業上の利用可能性】
【００９６】
本発明によれば、フィルム両端の部位についてもフィルム面内遅相軸とフィルムＴＤ方向とのなす角度およびそのばらつきが小さく、液晶ディスプレイの色シフトおよび色斑を防止することができる高度な光軸の安定性を確保するとともに、優れた透明性およびフィルム取り扱い性を有する偏光子支持基材用フィルムを提供することができる。かかるフィルムを用いた偏光板により、低コストながら色シフトおよび色斑などの発生のない表示画像品位に優れた液晶ディスプレイ製品を提供でき、さらに大型化にも対応できることからその工業的価値は極めて高い。